캔용 강판은, 질량％ 로, C : 0.0030 ％ 이하, Si : 0.02 ％ 이하, Mn : 0.05 ％ 이상 0.60 ％ 이하, P : 0.020 ％ 이하, S : 0.020 ％ 이하, Al : 0.010 ％ 이상 0.100 ％ 이하, N : 0.0010 ％ 이상 0.0050 ％ 이하, Nb : 0.001 ％ 이상 0.050 ％ 이하를 함유하고, 잔부는 Fe 및 불가피적 불순물로 이루어지고, ((111)[1-21］방위의 집적 강도)/((111)[1-10］방위의 집적 강도) ≥ 0.9 이고, 압연 방향 및 수평 면내에 있어서 압연 방향으로부터 90 °방향에 있어서, 인장 강도 TS ≥ 550 이고, 파단 연신율 El ＞ -0.02 × TS ＋ 17.5 이다.
주어진 문장을 읽고 간략하게 요약해주세요.

문장: 
[ 발명의 명칭 ]
캔용 강판 및 그 제조 방법STEEL SHEET FOR CANS AND MANUFACTURING METHOD THEREOF
[ 기술분야 ]
본 발명은 음료품이나 식품의 용기 재료에 사용되는 캔용 강판 및 그 제조 방법에 관한 것이다.     
[ 배경기술 ]
최근, 캔용 강판으로서의 스틸캔의 수요를 확대하기 위해 스틸캔의 제관 비용의 저감이 도모되고 있다.     스틸캔의 제관 비용의 저감책으로는, 사용하는 강판의 저비용화를 들 수 있다.     그래서, 제관 공정에서 드로잉 가공이 이루어지는 2 피스 캔뿐만 아니라, 단순한 원통 성형이 제관 공정의 주체가 되는 3 피스 캔의 동체나 덮개체에 있어서도, 사용하는 강판의 박육화가 진행되고 있다.     그러나, 강판을 단순히 박육화하면 캔체 강도는 저하된다.     이 때문에, 이들 용도에 대해 더욱 고강도이고 박육의 캔용 강판이 요망되고 있다.     또, 음료캔, 음식캔 등의 덮개로서 사용되고 있는 이지 오픈 엔드 (이하, EOE 라고 칭한다) 는 리벳 가공 에 의해 탭이 장착되기 때문에 리벳 성형에 의해 균열을 일으키지 않는 가공성이 요구된다.     현재, 고강도이고 박육의 캔용 강판은 어닐링 공정 후에 2 차 냉간 압연 공정을 실시하는 Double Reduce 법 (이하, DR 법이라고 칭한다) 에 의해 제조되고 있다.     DR 법에 의한 제조 공정은 열간 압연 공정, 냉간 압연 공정, 어닐링 공정, 및 2 차 냉간 압연 공정으로 이루어진다.     DR 법에 의한 제조 공정은 어닐링 공정에서 끝나는 종래의 제조 공정에 비해 공정이 1 개 많기 때문에 그 만큼 비용이 높아진다.     이와 같은 캔용 강판에 대해서도 비용 다운이 요망되고 있으며, 그러기 위해서는 비용이 높은 원인이 되는 2 차 냉간 압연 공정을 생략할 필요가 있다.     그래서, 강화 원소의 첨가나 제조 조건을 변경함으로써, 어닐링 공정까지의 공정에서 고강도의 캔용 강판을 제조하는 방법이 제안되어 있다.     구체적으로는 특허문헌 1 에는, 냉간 압연 공정 후에 재결정 어닐링 공정을 실시함으로써, 면내 이방성이 작은 강판을 제조하는 방법이 기재되어 있다.     면내 이방성이 작은 강판은 특정한 방향을 따른 가공을 할 수 없는 드로잉 가공을 실시하는 캔에 적합하다.     그러나, 면내 이방성을 그다지 문제로 하지 않는 강판에 대해서는 반드시 냉간 압연 공정 후에 재결정 어닐링 공정을 실시할 필요는 없다.     지금까지 냉간 압연 공정 이후에 열처리를 실시하지 않는 아즈롤 강판이나 재결정 완료 온도 이하에서의 열처리에 의해 연성을 회복한 강판에 대하여 검토가 이루어졌다.     이들 강판에서는 강화 원소를 첨가하지 않기 때문에 내식성에 대한 영향이 작아, 음료캔이나 음식캔으로서 안심하고 사용할 수 있다.     따라서, 면내 이방성이 작을 것을 요구하지 않는 경우에는, 재결정 완료 온도 이하에서의 회복 어닐링 공정을 실시함으로써 고강도의 강판을 제조하는 방법이 유효하다.     그래서, 이하와 같은 기술이 제안되어 있다.     특허문헌 2 에는, 열간 압연 공정시에 Ar3 변태점 이하의 온도에서 마무리 압연 공정을 실시하고, 85 ％ 이하의 압연율로 냉간 압연 공정을 실시한 후, 200 내지 500 ℃ 의 온도 범위 내에서 10 분간의 열처리를 실시함으로써, 항복 강도가 높은 강판을 얻는 기술이 기재되어 있다.     특허문헌 3 에는, 냉간 압연 공정을 실시한 후에, 400 ℃ 이상, 재결정 온도 이하의 온도 범위 내에서 어닐링 공정을 실시함으로써, 로크웰 경도 (HR30T) 를 분류하는 기술이 기재되어 있다.     특허문헌 4 에는, 특허문헌 3 에 기재된 강과 동일한 조성의 강을 사용하여, Ar3 변태점 이하의 온도, 50 ％ 이상의 압하율로 열간 압연 공정을 실시하고, 50 ％ 이상의 압하율로 냉간 압연 공정을 실시한 후, 400 ℃ 이상, 재결정 온도 이하의 온도 범위 내에서 어닐링 공정을 실시함으로써, 탄성률이 높은 강판을 얻는 기술이 기재되어 있다.     특허문헌 4 에서는, 재결정 온도란 재결정률이 10 ％ 인 조직이 되는 온도라고 정의되어 있다.     특허문헌 5 에는, 열간 압연 공정시에 Ar3 변태점 이하의 온도에서의 합계 압하율을 40 ％ 이상으로 하여 마무리 압연 공정을 실시하고, 50 ％ 이상의 압하율로 냉간 압연 공정을 실시한 후, 350 내지 650 ℃ 의 온도 범위 내에서 단시간의 어닐링 공정을 실시함으로써, 항복 강도가 높은 강판을 얻는 기술이 기재되어 있다.     특허문헌 6 에는, (재결정 개시 온도 - 200) 내지 (재결정 개시 온도 - 20) ℃ 의 온도 범위 내에서 어닐링 공정을 실시함으로써, 550 내지 600 ㎫ 크기의 인장 강도로 5 ％ 이상의 전체 연신율을 갖는 강판을 제조하는 방법이 기재되어 있다.  특허문헌 7 에는, Ar3 변태점 미만의 온도에서 마무리 압연 공정에서의 전체 압하량의 5 ％ 이상 50 ％ 미만의 열간 압연 공정을 실시하고, 400 ℃ 초과 내지 (재결정 온도 - 20) ℃ 의 온도 범위 내에서 어닐링 공정을 실시함으로써, 인장 강도 600 내지 850 ㎫ 의 강판을 제조하는 방법이 기재되어 있다.     특허문헌 8 에는, 520 내지 700 ℃ 의 온도 범위 내에서 어닐링 공정을 실시함으로써, (112＜110＞ 방위의 집적 강도)/(111＜112＞ 방위의 집적 강도) 의 값이 1.0 이상, 수평 면내에 있어서 압연 방향으로부터 90 °방향의 인장 강도가 550 내지 800 ㎫, 영률이 230 ㎬ 이상인 강판을 제조하는 방법이 기재되어 있다.  
[ 선행기술문헌 ]

[ 특허문헌 ]
일본 공개특허공보 2001-107186호일본 공개특허공보 평8-269568호일본 공개특허공보 평6-248338호일본 공개특허공보 평6-248339호일본 공개특허공보 평8-41549호일본 공개특허공보 2008-202113호일본 공개특허공보 2010-150571호일본 공개특허공보 2012-107315호
[ 비특허문헌 ]
 L.G.Schulz : J.Appl.Phys., 20(1949), 1030-1033 M.Dahms and H.J.Bunge : J.Appl.Cryst., 22(1989), 439-447. H.J.Bunge : Texture Analysis in Materials Science, Butterworths, London, (1982) 
[ 발명의 개요 ]

[ 해결하려는 과제 ]
그러나, 어닐링 공정 후에 가공 경화시키는 DR 법과 같은 방법에서는, 강판의 강도는 상승하지만 연신율이 현저하게 열화되어, 강도와 연신율의 밸런스가 악화된다.     그 때문에, 제관 공정에 있어서, 연신율의 부족에 의한 파단이 발생할 가능성이 있다.     또, 강화 원소의 첨가에 의한 고용 강화나 석출 강화와 같은 방법은, 냉간 압연 공정시에 박육화의 에너지를 다대하게 사용하기 때문에 생산 능률이 대폭 저하된다.    특허문헌 2, 특허문헌 4, 특허문헌 5, 및 특허문헌 7 에 기재된 방법에서는, 열간 압연 공정시에 Ar3 변태점 이하의 온도에서 마무리 압연 공정을 실시할 필요가 있다.     Ar3 변태점 이하의 온도에서 마무리 압연 공정을 실시하면 열간 압연재의 페라이트 입경이 커지기 때문에, 이 방법은 열간 압연 공정 후의 강판의 강도를 저하시키는 방법으로서 유효하다.     그러나, 판폭 에지부는 판폭 중앙부보다 냉각 속도가 빠르기 때문에, 판폭 에지부는 마무리 압연 공정시의 온도가 낮아지는 경향이 있다.     그 때문에, 마무리 압연 공정시에 도입된 변형이 재결정이나 회복에 의해 해방되지 않고, 판폭 에지부의 강도가 높아지는 경향이 있다.     그 결과, 판폭 중앙부와 판폭 에지부의 강도차가 커져, 폭방향으로 균일한 열연 강판을 얻는 것이 곤란해진다.     특허문헌 3 이나 특허문헌 4 에 기재된 방법은, 400 ℃ 이상, 재결정 온도 이하의 온도 범위 내에서 어닐링 공정을 실시하는 것을 특징으로 하고 있으며, 얻어지는 강판의 강도는 로크웰 경도로 65 내지 70 정도이다.     그러나, 본 발명에서 목적으로 하고 있는 강도 레벨의 강판을 얻기 위해서는, 어닐링 온도를 더욱 낮게 할 필요가 있다.     그 때문에, 통상보다 낮은 어닐링 온도역을 갖는 어닐링사이클을 별도로 형성할 필요가 있어, 온도 변경에 수반하여 어닐링 라인의 생산성이 저하된다.     특허문헌 6 에 기재된 방법은, 판두께 0.18 ㎜ 이하의 강판을 대상으로 하고 있기 때문에, 0.18 ㎜ 를 초과하는 강판의 제조에는 적용할 수 없다.     또, 특허문헌 6 에 기재된 방법은, DRD 캔이나 용접캔으로서 사용되는 캔용 강판의 제조 방법이기 때문에, EOE 의 리벳 성형에 필요해지는 가공성은 얻어지지 않는다.     특허문헌 8 에 기재된 방법은, 520 내지 700 ℃ 의 온도 범위 내에서 어닐링 공정을 실시하는 것을 특징으로 하고 있다.     그러나, 어닐링 공정의 온도 범위의 상한값이 지나치게 높기 때문에, 재결정이 발생하여 목적으로 하는 인장 강도가 얻어지지 않는 경우가 있다.     또, 특허문헌 8 에 기재된 방법에서는, (111)[1-21］방위 (단, -2 는 미러 지수의 2 의 바를 나타낸다) 의 집적 강도와 (111)[1-10］방위 (단, -1 은 미러 지수의 1 의 바를 나타낸다) 의 집적 강도의 비가 지나치게 작기 때문에, 충분한 파단 연신율이 얻어지지 않는다.     본 발명은 상기 과제를 감안하여 이루어진 것으로, 그 목적은, 박육화하여 사용해도 내압 강도를 높게 유지할 수 있는 캔용 강판 및 그 제조 방법을 제공하는 것에 있다.     
[ 과제의 해결 수단 ]
본 발명에 관련된 캔용 강판은, 질량％ 로, C : 0.0030 ％ 이하, Si : 0.02 ％ 이하, Mn : 0.05 ％ 이상 0.60 ％ 이하, P : 0.020 ％ 이하, S : 0.020 ％ 이하, Al : 0.010 ％ 이상 0.100 ％ 이하, N : 0.0010 ％ 이상 0.0050 ％ 이하, Nb : 0.001 ％ 이상 0.050 ％ 이하를 함유하고, 잔부는 Fe 및 불가피적 불순물로 이루어지고, (111)[1-21］방위 (단, -2 는 미러 지수의 2 의 바를 나타낸다) 의 집적 강도와 (111)[1-10］방위 (단, -1 은 미러 지수의 1 의 바를 나타낸다) 의 집적 강도가 이하의 수학식 (1) 로 나타내는 관계를 만족하고, 압연 방향 및 수평 면내에 있어서 압연 방향으로부터 90 °방향에 있어서, 인장 강도 TS (㎫) 및 파단 연신율 El (％) 이 이하의 수학식 (2) 및 수학식 (3) 으로 나타내는 관계를 만족하는 것을 특징으로 한다.     [수학식 1]((111)[1-21］방위의 집적 강도)/((111)[1-10］방위의 집적 강도) ≥ 0.9 … (1)[수학식 2]TS ≥ 550 … (2)[수학식 3] El ＞ -0.02 × TS ＋ 17.5 … (3)본 발명에 관련된 캔용 강판은, 상기 발명에 있어서, 질량％ 로, B : 0.0005 ％ 이상 0.0020 ％ 이하를 함유하는 것을 특징으로 한다.     본 발명에 관련된 캔용 강판은, 상기 발명에 있어서, 질량％ 로, Ti : 0.001 ％ 이상 0.050 ％ 이하를 함유하는 것을 특징으로 한다.     본 발명에 관련된 캔용 강판의 제조 방법은, 본 발명에 관련된 캔용 강판의 화학 성분을 갖는 강을, 연속 주조에 의해 슬래브로 하고, 그 슬래브를 열간에서 조 (粗) 압연하고, 850 내지 960 ℃ 의 온도 범위 내에서 마무리 압연 공정을 실시하고, 500 내지 600 ℃ 의 온도 범위 내에서 권취하고, 산세하여, 92 ％ 이하의 압연율로 냉간 압연 공정을 실시하고, 600 내지 650 ℃ 의 온도 범위 내에서 어닐링 공정을 실시하고, 조질 압연 공정을 실시하는 것을 특징으로 한다.     
[ 발명의 효과 ]
본 발명에 의하면, 박육화하여 사용해도 내압 강도를 높게 유지할 수 있는 캔용 강판 및 그 제조 방법을 제공할 수 있다.  
[ 도면의 간단한 설명 ]
도 1 은, 압연 방향 및 수평 면내에 있어서 압연 방향으로부터 90 °방향에 있어서의 파단 연신율 및 인장 강도와 리벳 가공성의 관계를 나타내는 도면이다. 
[ 발명을 실시하기 위한 구체적인 내용 ]
이하, 본 발명을 상세하게 설명한다.     [캔용 강판의 성분 조성］먼저, 본 발명에 관련된 캔용 강판의 성분 조성에 대하여 설명한다.     함유량의 단위는 모두 질량％ 이다.     [C 의 함유량]본 발명에 관련된 캔용 강판은 냉간 압연 공정에서 도입되는 변형에 의해 고강도화를 도모하는 것으로, 합금 원소에 의한 강도의 증가는 최대한 피할 필요가 있다.     C 의 함유량이 0.0030 ％ 를 초과하면, 성형에 필요한 국부 연성을 충분히 얻을 수 없게 되어, 성형시에 균열이나 주름이 발생할 우려가 있다.     따라서, C 의 함유량은 0.0030 ％ 이하로 한다.     [Si 의 함유량]Si 는 고용 강화에 의해 강의 강도를 증가시키는 원소이지만, C 와 동일한 이유에 의해 0.02 ％ 를 초과하는 Si 의 첨가는 바람직하지 않다.     또, Si 를 다량으로 첨가하면 도금성을 저해하지 않는, 내식성이 현저하게 저하된다.     따라서, Si 의 함유량은 0.02 ％ 이하로 한다.     [Mn 의 함유량]Mn 의 함유량이 0.05 ％ 를 밑돌면, S 의 함유량을 저하시킨 경우에도 열간 취성을 회피하는 것이 곤란해져, 연속 주조시에 표면 균열 등의 문제가 발생한다.     따라서, Mn 의 함유량의 하한값은 0.05 ％ 로 한다.     한편, 미합중국 재료 시험 협회 규격 (ASTM) 의 레이들 분석값에 있어서, 통상적인 식품 용기에 사용되는 양철 원판에 있어서의 Mn 의 함유량의 상한값은 0.60 ％ 라고 규정되어 있다.     Mn 의 함유량이 이 상한값을 초과하면, Mn 이 표면에 농화됨으로써 Mn 산화물이 형성되어 내식성에 악영향을 미친다.     이 때문에, Mn 의 함유량의 상한값은 0.60 ％ 이하로 한다.     [P 의 함유량]P 의 함유량이 0.020 ％ 를 초과하면, 강의 경질화나 내식성의 저하가 일어난다.     따라서, P 의 함유량의 상한값은 0.020 ％ 로 한다.     [S 의 함유량]S 는 강 중에서 Mn 과 결합하여 MnS 를 형성하고, 다량으로 석출됨으로써 강의 열간 연성을 저하시킨다.     S 의 함유량이 0.020 ％ 를 초과하면 이 영향이 현저해진다.     따라서, S 의 함유량의 상한값은 0.020 ％ 로 한다.     [Al 의 함유량]Al 은 탈산제로서 첨가되는 원소이다.     또, Al 은 N 과 AlN 을 형성함으로써, 강 중의 고용 N 을 감소시키는 효과를 갖는다.     그러나, Al 의 함유량이 0.010 ％ 미만에서는 충분한 탈산 효과나 고용 N 의 저감 효과가 얻어지지 않는다.     한편, Al 의 함유량이 0.100 ％ 를 초과하면, 상기 효과가 포화될 뿐만 아니라, 제조 비용이 상승하는 것이나 표면 결함의 발생률이 증대하는 것 등의 문제가 발생한다.     따라서, Al 의 함유량은 0.010 ％ 이상 0.100 ％ 이하의 범위 내로 한다.     [N 의 함유량]N 은 Al 이나 Nb 등과 결합하여 질화물이나 탄질화물을 형성하고, 열간 연성을 저해시킨다.     이 때문에, N 의 함유량은 적은 것이 바람직하다.     그러나, N 의 함유량을 안정적으로 0.0010 ％ 미만으로 하는 것은 어렵고, 제조 비용도 상승한다.     따라서, N 의 함유량의 하한값은 0.0010 ％ 로 한다.     또, N 은 고용 강화 원소의 하나로, N 의 함유량이 0.0050 ％ 를 초과하면 강의 경질화로 이어져 연신율이 현저하게 저하되어 성형성을 악화시킨다.     따라서, N 의 함유량의 상한값은 0.0050 ％ 로 한다.     [Nb 의 함유량]Nb 는 탄화물 생성 능력이 높은 원소로, 생성된 탄화물에 의한 입계의 피닝 효과에 의해 재결정 온도가 상승한다.     따라서, Nb 의 함유량을 변화시킴으로써, 강의 재결정 온도를 제어하여, 목적으로 하는 온도에서 어닐링 공정을 실시할 수 있게 된다.     그 결과, 다른 강판과 어닐링 온도를 맞춤으로써, 어닐링 라인에 장입하는 찬스를 맞출 수 있게 되기 때문에 생산성의 면에서 매우 효율적이다.     그러나, Nb 의 함유량이 0.050 ％ 를 초과하면, 재결정 온도가 지나치게 높아져, 어닐링 공정의 비용이 상승한다.     또, 탄화물의 석출 강화에 의해 목표로 하는 강도보다 높아지기 때문에, Nb 의 함유량은 0.050 ％ 이하로 한다.     본 발명에서는 강판 강도를 높게 하는 원소는 적극적으로 첨가하지 않지만, Nb 에 대해서는 어닐링 온도를 조정하는 관점에서 첨가할 필요가 있다.     Nb 의 함유량이 0.050 ％ 이하이면, Nb 의 석출 강화를 이용한 강도의 조정도 가능하다.     또, Nb 의 첨가에 의해 용접시의 재결정을 억제하기 때문에, 용접 강도가 저하되는 것을 방지할 수 있다.     한편, Nb 의 함유량이 0.001 ％ 미만에서는, 상기 효과를 발휘할 수 없기 때문에, Nb 의 함유량의 하한값은 0.001 ％ 로 한다.     [B 의 함유량]B 는 재결정 온도를 상승시키는 원소이다.     따라서, Nb 와 동일한 목적으로 B 를 첨가해도 된다.     그러나, B 를 과잉으로 첨가하면 열간 압연 공정시에 오스테나이트역에서의 재결정이 저해됨으로써, 압연 하중을 크게 해야 한다.     이 때문에, B 의 함유량의 상한값은 0.0020 ％ 로 한다.     또, B 의 함유량이 0.0005 ％ 이하에서는, 재결정 온도를 상승시킬 수 없기 때문에, B 의 함유량의 하한값은 0.0005 ％ 로 한다.     [Ti 의 함유량]Ti 도 탄질화물 형성 원소로, 강 중의 C, N 을 석출물로서 고정시키는 효과를 얻기 위해 첨가해도 된다.     그 효과를 충분히 발휘시키는 경우에는, 0.001 ％ 이상의 함유량이 필요하다.     한편, Ti 의 함유량이 지나치게 많으면, 고용 C, N 을 감소시키는 기능이 포화되는 것에 더하여 Ti 는 고가이기 때문에 생산 비용도 상승한다.     그 때문에 Ti 의 함유량을 0.050 ％ 이하로 억제할 필요가 있다.     따라서, Ti 를 첨가하는 경우, Ti 의 함유량은 0.001 ％ 이상 0.050 ％ 이하의 범위 내로 한다.     잔부는 Fe 및 불가피적 불순물로 한다.     [캔용 강판의 집합 조직］다음으로, 본 발명에 관련된 캔용 강판의 집합 조직에 대하여 설명한다.    강판의 압연 집합 조직으로는, [1-10］방위 (단, -1 은 미러 지수의 1 의 바를 나타낸다) 가 압연 방향에 평행한 α 파이버와 (111) 면이 압연면에 평행한 γ 파이버가 주로 발달한다.     이 중, α 파이버는 압연에 의해 축적되는 변형 에너지가 비교적 작고, 경도도 작다.     이에 반해, γ 파이버는 압연에 의해 축적되는 변형 에너지가 크고, 경도도 크다.     회복 어닐링재에 대해서도 이들 집합 조직이 존재하지만, 본 발명의 발명자들은, 이들 중 γ 파이버를 구성하는 결정립에 대하여, 방위의 비율의 치우침이 연신율에 영향을 미치는 것을 지견하였다.     즉, γ 파이버를 구성하는 결정립의 방위가 랜덤에 가까울수록 연신율은 크고, 특정 방위에 대한 치우침이 클수록 연신율은 작아진다.     γ 파이버립의 방위가 치우칠 때에는, [1-10］방위 (단, -1 은 미러 지수의 1 의 바를 나타낸다) 를 갖는 입자가 많고, [1-21］방위 (단, -2 는 미러 지수의 2 의 바를 나타낸다) 를 갖는 입자가 적어지는 경향이 있다.     따라서, (111)[1-21］방위 (단, -2 는 미러 지수의 2 의 바를 나타낸다) 의 집적 강도와 (111)[1-10］방위 (단, -1 은 미러 지수의 1 의 바를 나타낸다) 의 집적 강도의 비를 계산함으로써, γ 파이버를 구성하는 결정립 방위의 비율의 치우침을 평가할 수 있다.     이 비가 0.9 미만이면 γ 파이버립 방위의 치우침이 지나치게 커, 필요한 연신율이 얻어지지 않는다.    따라서, (111)[1-21］방위 (단, -2 는 미러 지수의 2 의 바를 나타낸다) 의 집적 강도와 (111)[1-10］방위 (단, -1 은 미러 지수의 1 의 바를 나타낸다) 의 집적 강도가 이하의 수학식 (4) 로 나타내는 관계를 만족하도록 한다.     또한, 상기의 관계는 표면으로부터 판두께의 1/4 깊이의 범위에서 만족되어 있는 것이 특히 바람직하다.     또, 집합 조직의 집적 강도는 X 선 회절 장치에 의해 측정할 수 있다.     구체적으로는 반사법에 의해 (110) 면, (200) 면, (211) 면, 및 (222) 면의 정극 점도를 측정하고, 구면 조화 함수 전개에 의해 결정 방위 분포 함수 (ODF : Orientation Distribution Function) 를 산출한다.     이와 같이 하여 구한 ODF 로부터 각 방위도의 집적 강도를 계산할 수 있다.     [수학식 4] ((111)[1-21］방위의 집적 강도)/((111)[1-10］방위의 집적 강도) ≥ 0.9 … (4)[캔용 강판의 기계적 성질］다음으로, 본 발명에 관련된 캔용 강판의 기계적 성질에 대하여 설명한다.  본 발명에 의하면, 냉간 압연 공정 후에 회복 어닐링 공정을 실시함으로써, 강도와 연성의 밸런스가 우수한 강판을 얻을 수 있다.     도 1 에, 압연 방향 및 수평 면내에 있어서 압연 방향으로부터 90 °방향에 있어서의 파단 연신율 El (％) 및 인장 강도 TS (㎫) 와 리벳 가공성의 관계를 나타낸다.     인장 강도 TS 가 도 면 중 직선 L1 로 나타내는 550 ㎫ 미만이면, 고강도가 요구되는 박육의 캔용 재료에는 사용할 수 없다.     또, 파단 연신율 El 이 도면 중 직선 L2 로 나타내는 (-0.02 × TS ＋ 17.5) 이하이면, 강도에 대해 연성이 지나치게 작기 때문에, EOE 의 리벳 성형에 있어서 균열이나 두께 방향 잘록함이 발생한다.     따라서, 압연 방향 및 수평 면내에 있어서 압연 방향으로부터 90 °방향에 있어서, 인장 강도 TS 는 550 이상, 파단 연신율 El 은 (-0.02 × TS ＋ 17.5) 초과로 한다.     또한, 후술하는 제조 방법에 따라, 어닐링 온도를 적절히 조정함으로써, 원하는 강도 및 파단 연신율을 구비한 강판을 얻을 수 있다.     [캔용 강판의 제조 방법］다음으로, 본 발명에 관련된 캔용 강판의 제조 방법에 대하여 설명한다.    본 발명에 관련된 캔용 강판을 제조할 때에는, 전로 등을 사용한 공지된 방법에 의해 용강을 상기 화학 성분으로 조정하고, 연속 주조법에 의해 슬래브로 한다.     계속해서, 슬래브를 열간에서 조압연한다.     조압연 방법은 한정하지 않지만, 슬래브의 가열 온도는 1250 ℃ 이상인 것이 바람직하다.     [열간 압연 공정의 마무리 온도]열간 압연 공정의 마무리 온도는 열연 강판의 결정립 미세화나 석출물 분포의 균일성의 관점에서 850 ℃ 이상으로 한다.     한편, 마무리 온도가 지나치게 높아도, 압연 후의 γ 입자의 입성장이 보다 격렬하게 일어나, 그에 따른 조대 γ 입자에 의해 변태 후의 α 입자의 조대화를 초래한다.     구체적으로는 마무리 온도는 850 내지 960 ℃ 의 온도 범위 내로 한다.     마무리 온도가 850 ℃ 보다 낮은 경우, Ar3 변태점 이하의 온도에서의 압연이 되어, α 입자의 조대화를 초래한다.     [열간 압연 공정의 권취 온도]열간 압연 공정의 권취 온도가 500 ℃ 보다 낮은 온도역에서는, 회복 어닐링 공정 후의 표면으로부터 판두께 1/4 부분에 있어서의 (111)[1-21］방위 (단, -2 는 미러 지수의 2 의 바를 나타낸다) 의 집적 강도와 (111)[1-10］방위 (단, -1 은 미러 지수의 1 의 바를 나타낸다) 의 집적 강도가 상기 서술한 수학식 (4) 로 나타내는 관계를 만족하지 않게 된다.     한편, 권취 온도가 600 ℃ 보다 높아지면, 회복의 진행이 저해되어, 원하는 파단 연신율이 얻어지지 않는다.     따라서, 열간 압연 공정의 권취 온도는 500 내지 600 ℃ 의 온도 범위 내, 보다 바람직하게는 500 내지 550 ℃ 의 온도 범위 내이다.     이어서 실시되는 산세 공정은 표층 스케일을 제거할 수 있으면 되고, 특히 조건을 한정할 필요는 없다.     [냉간 압연 공정의 압하율]본 발명에 관련된 캔용 강판은, 냉간 압연 공정 후의 강판에 회복 어닐링 공정을 실시하는 것에 의해 목적으로 하는 특성을 얻는다.     따라서, 냉간 압연 공정은 필수이다.     극박재를 제조하기 위해서는 냉간 압연 공정의 압하율은 큰 것이 바람직하지만, 냉간 압연 공정의 압하율이 92 ％ 를 초과하면 압연기의 부하가 과대해지기 때문에, 냉간 압연 공정의 압하율은 92 ％ 이하로 한다.     [어닐링 온도]어닐링 (열처리) 공정은 600 내지 650 ℃ 의 온도 범위 내에서 실시한다.     본 발명에 있어서의 어닐링 공정의 목적은, 냉간 압연 공정에서 도입된 변형에 의해 강도가 높아져 있는 상태에서, 회복 어닐링 공정을 실시함으로써 목표로 하는 강도까지 저하시키는 것이다.     어닐링 온도가 600 ℃ 미만에서는, 충분히 변형이 해방되지 않고, 또 목표로 하는 강도보다 높아진다.     이 때문에, 600 ℃ 를 어닐링 온도의 하한으로 한다.     한편, 어닐링 온도가 지나치게 높으면 재결정이 개시되고, 지나치게 연화되어 550 ㎫ 이상의 인장 강도가 얻어지지 않는다.     이 때문에, 650 ℃ 를 어닐링 온도의 상한으로 한다.     어닐링 방법은 재질의 균일성과 높은 생산성의 관점에서 연속 어닐링법을 사용하는 것이 바람직하다.     어닐링 공정시의 균열 시간은 생산성의 관점에서, 10 초 이상 60 초 이하의 범위 내로 하는 것이 바람직하다.     계속해서 실시되는 조질 압연 공정은 강판의 표면 조도나 형상을 조정하기 위해 실시하지만, 특히 압연 조건 등을 한정할 필요는 없다.     [실시예］표 1 에 나타내는 성분 조성을 함유하고, 잔부가 Fe 와 불가피적 불순물로 이루어지는 강을 용제하고, 연속 주조에 의해 강 슬래브를 얻었다.     계속해서 표 2 에 나타내는 제조 조건에서 박강판을 얻었다.     구체적으로는 얻어진 강 슬래브를 1250 ℃ 에서 재가열한 후, 마무리 온도를 870 내지 900 ℃ 의 범위 내, 권취 온도를 490 내지 570 ℃ 의 범위 내로 하여 열간 압연 공정을 실시하였다.     이어서, 산세 공정 후, 90.0 내지 91.5 ％ 의 압하율로 냉간 압연 공정을 실시하여, 0.16 내지 0.22 ㎜ 의 박강판을 제조하였다.     얻어진 박강판을 연속 어닐링로에서 어닐링 온도 610 내지 660 ℃, 어닐링 시간 30 sec 로 회복 어닐링 공정을 실시하고, 신장률이 1.5 ％ 이하가 되도록 조질 압연 공정을 실시하였다.     이상에 의해 얻어진 강판에 대해 인장 시험을 실시하였다.     인장 시험은 ISO 6892-1 부속서 B 에서 규정되는 타입 1 사이즈의 인장 시험편을 사용하여 ISO 6892-1 에 기재된 방법으로 실시하고, 인장 강도 (Tensile Strength) 및 파단 연신율 (percentage total elongation at maximum fracture) 을 평가하였다.     집합 조직은, 감후 (減厚) 가공 및 변형 제거를 목적으로 한 화학 연마 (옥살산 에칭) 를 실시하고, 판두께 1/4 의 위치에서 측정하였다.     측정에는 X 선 회절 장치를 사용하고, 비특허문헌 1 에 기재된 반사법에 의해 (110) 면, (200) 면, (211) 면, 및 (222) 면의 극점도를 작성하였다.     이들 극점도로부터 비특허문헌 2 에 기재된 급수 전개법에 의해 ODF 를 산출하고, 비특허문헌 3 에 기재된 Euler 공간 (Bunge 방식) 의 Φ ＝ 55 °, φ1 ＝ 30 °, φ2 ＝ 45 °를 (111)[1-21］방위 (단, -2 는 미러 지수의 2 의 바를 나타낸다), Φ ＝ 55 °, φ1 ＝ 0 °, φ2 ＝ 45 °를 (111)[1-10］방위 (단, -1 은 미러 지수의 1 의 바를 나타낸다) 로 하여 집적 강도를 구하였다.     표 3 으로부터, 본 발명예인 수준 1 ∼ 7 의 강판은, 압연 방향 및 수평 면내에 있어서 압연 방향으로부터 90 °방향에 있어서, 인장 강도 TS ≥ 550, 또한, 파단 연신율 El ＞ -0.02 × TS ＋ 17.5 이고, 표면으로부터 판두께 1/4 부분에 있어서의 ((111)[1-21] 방위의 집적 강도)/((111)[1-10］방위의 집적 강도) 의 값이 0.9 이상으로, 모두 양호한 리벳 가공성을 나타내었다.     한편, 비교예인 수준 8의 강판에서는, Nb 의 함유량이 지나치게 적기 때문에, 재결정 온도가 낮아져, 회복 어닐링 공정에 있어서 재결정이 발생하고, 인장 강도가 부족하였다.    비교예인 수준 9 의 강판에서는, C 의 함유량이 지나치게 많기 때문에, 연성이 손상되어 리벳 성형에 있어서 균열이 발생하였다.     비교예인 수준 10 의 강판에서는, 열간 압연 후의 권취 온도가 지나치게 낮기 때문에, 회복 어닐링 공정 후의 표면으로부터 판두께 1/4 부분에 있어서의 ((111)[1-21］방위의 집적 강도)/((111)[1-10］방위의 집적 강도) 의 값이 0.9 미만이 되어, 리벳 성형에 있어서 균열이 발생하였다.     비교예인 수준 11 의 강판에서는, 회복 어닐링 공정에 있어서의 어닐링 온도가 지나치게 높기 때문에, 재결정이 발생하고, 인장 강도가 부족하였다.     수준 12 의 강판에서는, 열간 압연 후의 권취 온도가 지나치게 높기 때문에, 회복의 진행이 저해되어, 파단 연신율이 부족하여 리벳 성형에 있어서 균열이 발생하였다.     산업상 이용가능성본 발명에 의하면, 박육화하하여 사용해도 내압 강도를 높게 유지할 수 있는 캔용 강판 및 그 제조 방법을 제공할 수 있다.   